(57)【要約】【課題】充分な柔軟性を有するとともに、優れた絶縁性と耐摩耗性を併せ持ち、かつゴム組成物の粘度の上昇もない耐摩耗性ゴム組成物、及び前記のゴム組成物により形成されたシース層（外層被覆）を有するゴム被覆ケーブルを提供する。【解決手段】クロロプレンゴム１００質量部に対して、カーボンブラックを５〜２５質量部、シリカを５〜４０質量部及びポリスルフィド系シランカップリング剤を１〜１０質量部含有する耐摩耗性ゴム組成物、及び前記のゴム組成物により形成されたシース層（外層被覆）を有するゴム被覆ケーブル。【選択図】図１
2015113422.tif 000002
【特許請求の範囲】
【請求項１】
クロロプレンゴム１００質量部に対して、カーボンブラックを５〜２５質量部、シリカを５〜４０質量部及びポリスルフィド系シランカップリング剤を１〜１０質量部含有する耐摩耗性ゴム組成物。
【請求項２】
前記ポリスルフィド系シランカップリング剤が、下記一般式で表される化合物である耐摩耗性ゴム組成物。
（ＣＨ３ＣＨ２Ｏ）３−Ｓｉ−Ｃ３Ｈ６−Ｓｘ−Ｃ３Ｈ６−Ｓｉ−（ＯＣＨ２ＣＨ３）３
（式中ｘは、２〜６の整数を表す）
【請求項３】
導体線及び前記導体線を被覆する絶縁層からなる絶縁電線、及び該絶縁電線を被覆するシース層を有するゴム被覆ケーブルであって、該シース層が請求項１に記載の耐摩耗性ゴム組成物の加硫体であるゴム被覆ケーブル。
【発明の詳細な説明】
【技術分野】
【０００１】
本発明は、キャブタイヤケーブルの外層被覆材料を形成する耐摩耗性に優れたゴム組成物（耐摩耗性ゴム組成物）、及び前記耐摩耗性ゴム組成物により形成された外層被覆（外被、シース等）を有するゴム被覆ケーブルに関する。
【背景技術】
【０００２】
工場内での移動機器の給電線として用いられるキャブタイヤケーブルや電気自動車の急速充電ケーブルとして用いられるキャブタイヤケーブルは、通常、導体及びその周囲を被覆する絶縁体からなる絶縁電線を複数本数束ね、その外周を外層被覆材で覆ってなる構造である。図１は、このようなキャブタイヤケーブル（以下、単に「ケーブル」と言う）の一例であって、工場内での移動機器の給電線として用いられるものの断面図である。
【０００３】
図中、１はケーブルであり、１１は銅等の導体からなる素線であり、この例では、素線１１が撚られて導体線１５が形成されている。また、それぞれの導体線１５は絶縁層１２で覆われており導体線１５と絶縁層１２により絶縁電線１６が形成されている。絶縁層１２は、各絶縁電線間を互いに識別するためにそれぞれ異なった色からなる色別テープにより形成されている。
【０００４】
ケーブル１は、３本の絶縁電線からなる３心のキャブタイヤケーブルである。３本の絶縁電線１６は、図に示すように束ねられその外周が絶縁性の外層被覆材（以下「シース層」と言う）１３により覆われている。３本の絶縁電線１６をシース層１３内に安定的に保持するため、これらとシース層１３との間は介在物（絶縁）１４により充たされている。
【０００５】
このようなキャブタイヤケーブルのシース層には、使用時の安全を確保するための難燃性が求められる。又、工場内の移動機器用の給電ケーブルや電気自動車用の急速充電ケーブルは、一般的に重くその使用時には床面と擦れながら激しく移動することもある等、手荒く扱われることが多い。従ってシース層には、ケーブルを取回しやすくするための柔軟性とともに高い耐摩耗性が求められる。
【０００６】
そこで、シース層を形成する材料としては、ゴムの中でも耐摩耗性と柔軟性、難燃性に優れるクロロプレンゴム（ＣＲ）が用いられるのが一般的である。例えば、特許文献１では、銅導体等からなるコア（絶縁電線）を単独または複数本撚り合わせたものの外周に内層シース及びポリクロロプレンゴム外層シースを押出し被覆・加硫してなる高電圧キャブタイヤケーブルが開示されている。
【０００７】
ゴム組成物の耐摩耗性をさらに向上させるため、ゴム組成物にカーボンブラックやシリカを添加する方法が知られている。例えば、非特許文献１には、カーボンブラックやシリカをゴム組成物に添加するとゴムの耐摩耗性が向上することが開示されている。
【先行技術文献】
【特許文献】
【０００８】
【特許文献１】特開２００８−１３０３６７号公報
【非特許文献】
【０００９】
【非特許文献１】「ゴム技術の基礎」、日本ゴム協会、昭和５８年、２２９頁
【発明の概要】
【発明が解決しようとする課題】
【００１０】
しかし、カーボンブラックは導電性の材料であり、しかも一定以上の濃度になると鎖状組織を形成し伝導性回路がゴム組成物内に形成される。カーボンブラックの添加量がある限度以上になると急にゴム組成物の絶縁抵抗が低下し漏電の危険が生じる。従って、カーボンブラックの添加量には限度がありこの方法による耐摩耗性の向上には限界があった。
【００１１】
一方、シリカは、カーボンブラックに比べてクロロプレンゴムとの親和性が小さいため、耐摩耗性の向上効果はカーボンブラックに比べて小さい。従って、耐摩耗性の向上のためにはより多量の添加が必要になる。しかしシリカの多量の添加はゴム組成物の粘度を上昇させる。粘度が上昇すると、ゴム組成物の混合・押出中の剪断発熱が大きくなり所謂ヤケが生じやすくなるとの問題がある。従って、シリカについてもその添加量には限度がありこの方法による耐摩耗性の向上には限界があった。
【００１２】
本発明は、充分な柔軟性を有するとともに、クロロプレンゴムにカーボンブラックやシリカを添加してなる従来のゴム組成物では得られない優れた絶縁性と耐摩耗性を併せ持ち、かつゴム組成物の粘度の上昇もない耐摩耗性ゴム組成物を提供することを課題とする。
【００１３】
本発明は、又、優れた柔軟性、絶縁性及び耐摩耗性を有する前記のゴム組成物により形成されたシース層（外層被覆）を有するゴム被覆ケーブルを提供することを課題とする。
【課題を解決するための手段】
【００１４】
本発明の第１の態様は、クロロプレンゴム１００質量部に対して、カーボンブラックを５〜２５質量部、シリカを５〜４０質量部及びポリスルフィド系シランカップリング剤を１〜１０質量部含有する耐摩耗性ゴム組成物である。
【００１５】
本発明の第２の態様は、導体線及び前記導体線を被覆する絶縁層からなる絶縁電線、及び該絶縁電線を被覆するシース層（外層被覆）を有するゴム被覆ケーブルであって、該シース層が請求項１に記載の耐摩耗性ゴム組成物の加硫体であるゴム被覆ケーブルである。
【発明の効果】
【００１６】
本発明の第１の態様により、充分な柔軟性を有するとともに、優れた絶縁性と耐摩耗性を併せ持ち、ゴム組成物の粘度の上昇もないゴム被覆層を形成する耐摩耗性ゴム組成物が提供される。
【００１７】
本発明の第２の態様により、充分な柔軟性を有するとともに、優れた絶縁性と耐摩耗性を併せ持つシース層を有し、工場内の移動機器への給電や電気自動車の急速充電に好適に用いられるゴム被覆ケーブルが提供される。
【図面の簡単な説明】
【００１８】
【図１】キャブタイヤケーブルの一例の構造を示す断面図である。
【図２】実施例における摩耗輪試験に使用した装置を模式的に示す図である。
【発明を実施するための形態】
【００１９】
［本発明の実施態様の詳細］
以下、第１及び第２の実施態様の具体的形態をその例示とともに説明する。なお、本発明の範囲は以下の例示に限定されるものではなく、特許請求の範囲によって記載され、特許請求の範囲と均等の意味および範囲内での全ての変更が含まれる。
【００２０】
［第１の態様］
１．第１の態様の構成及びその意義
本発明の第１の態様は、
クロロプレンゴム１００質量部に対して、カーボンブラックを５〜２５質量部、シリカを５〜４０質量部及びポリスルフィド系シランカップリング剤を１〜１０質量部含有する耐摩耗性ゴム組成物である。
【００２１】
第１の態様においては、柔軟性、耐摩耗性、難燃性に優れるクロロプレンゴムに、耐摩耗性の向上効果の高いカーボンブラックと耐摩耗性の向上効果を有するシリカ並びにポリスルフィド系シランカップリング剤を併用して添加してゴム組成物を形成することを特徴とする。シリカをカーボンブラックと併用することにより、カーボンブラックの添加量を抑えても、優れた耐摩耗性の向上効果が得られる。すなわち、高い耐摩耗性を得るために必要なカーボンブラックの添加量を一定以下に抑えることができ、ゴム組成物の絶縁抵抗の急激な低下や漏電の危険を防ぐことができる。
【００２２】
シランカップリング剤は、シリカとゴムとの親和性を向上させる親和性向上効果を有するが、ポリスルフィド系シランカップリング剤はシリカとクロロプレンゴムとの親和性向上効果が特に高い。第１の態様においては、ポリスルフィド系シランカップリング剤をシリカと併用することにより、シリカとクロロプレンゴムとの親和性を大きく向上させシリカの耐摩耗性向上効果を高めることができる。又、ポリスルフィド系シランカップリング剤の併用により、クロロプレンゴムとの親和性が高まるのでシリカの多量の添加によるゴム組成物の粘度の上昇を抑えることができる。従って、粘度の上昇による、ゴム組成物の混合・押出中の剪断発熱の増大、所謂ヤケの発生も抑制できる。
【００２３】
このように第１の態様においては、カーボンブラックおよびシリカの少ない配合量で十分な耐摩耗性の向上効果が得られるので、優れた柔軟性を有するとともに、充分な絶縁性と耐摩耗性を併せ持つ、シース層の形成に好適な耐摩耗性ゴム組成物が提供される。また、ゴム組成物の粘度の上昇が小さいため、混合時や押出時のヤケが防止される。また、難燃性にも優れる。
【００２４】
２．第１の態様の構成材料
（１）クロロプレンゴム
第１の態様の耐摩耗性ゴム組成物を構成するゴム材料には、クロロプレンゴムが使用される。クロロプレンゴムは機械的強度、柔軟性、耐候性、耐熱性、耐油性、耐薬品性に優れているため、クロロプレンゴムを用いることにより、シース層用として好適な特性が得られる。特に他の構成材料を配合することにより優れた耐摩耗性を得ることができる。
【００２５】
使用するクロロプレンゴムの種類は特に限定されず、非変性のクロロプレンゴム、各種変性クロロプレンゴム等何れの種類のクロロプレンゴムも使用されるが、より耐熱性に優れるメルカプタン変性クロロプレンゴム、キサントゲン変性クロロプレンゴムを用いた場合、ゴム組成物調製のための混合工程や、電線被覆等を形成するための押出成形工程においてヤケの発生等、熱が加わったことによる品質の低下が防止されるため好ましい。
【００２６】
（２）カーボンブラック
使用するカーボンブラックは特に限定されないが、高い耐摩耗性を得るには、粒子径の小さいカーボンブラックが適しており、同じ粒径ならストラクチャーの高いものが好ましい。但し、粒子径が小さくなるほどゴム中に均一に分散するのが難しくなる。このような好ましいカーボンブラックとしては、例えば、東海カーボン社製のシースト３Ｈ（算術平均粒子径２７μｍ）、シースト５Ｈ（算術平均粒子径２２μｍ）、シースト９Ｈ（算術平均粒子径１８μｍ）を挙げることができる。
【００２７】
カーボンブラックの含有量は、クロロプレンゴム１００質量部に対して５〜２５質量部であり、好ましくは１０〜２０質量部である。カーボンブラックの含有量が５質量部未満では充分な耐摩耗性の向上効果が得られず、耐摩耗性が不足する恐れがある。一方、カーボンブラックが２５質量部を超えた場合には電気絶縁性が急激に低下し、漏電の可能性が生じる場合がある。
【００２８】
（３）シリカ
使用するシリカは特に限定されないが、カーボンブラックと同様に、粒子径の小さいシリカを用いた方が耐摩耗性が向上しやすいので好ましい。このような好ましいシリカとしては、例えば、日本アエロジル社製のアエロジル２００（一次粒子の平均径約１２μｍ）、アエロジル３００（一次粒子の平均径約７μｍ）を挙げることができる。
【００２９】
また、シリカの含有量は、クロロプレンゴム１００質量部に対して５〜４０質量部であり、好ましくは１０〜３０質量部である。シリカの含有量が４０質量部を超える場合には充分な柔軟性が得られない可能性がある。また、（ポリスルフィド系シランカップリング剤を、１０質量部を超えて添加する場合であっても）ゴム組成物の粘度が上昇し、混合時または押出時にヤケが発生する可能性がある。一方、クロロプレンゴム１００質量部に対してシリカが５質量部未満では、充分な耐摩耗性の向上効果が得られず耐摩耗性が不十分となる可能性がある。
【００３０】
（４）ポリスルフィド系シランカップリング剤
ポリスルフィド系シランカップリング剤としては、具体的には、ビス−（３−（トリエトキシシリル）−プロピル）−ジスルフィド、ビス−（３−（トリエトキシシリル）−プロピル）−トリスルフィド、ビス−（３−（トリエトキシシリル）−プロピル）−テトラスルフィド、ビス−（３−トリメトキシシリルプロピル）ジスルフィド、ビス−（２−トリエトキシシリルエチル）テトラスルフィド、ビス−（２−トリメトキシシリルエチル）テトラスルフィド、ビス−（３−トリエトキシシリルプロピル）ジスルフィド等を挙げることができる。また、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド等も用いられ、これらを単独もしくは二種以上併せて用いられる。
【００３１】
中でも、ビス−（（トリアルコキシシリル）−アルキル）−ポリスルフィド、特に下記の式で表されるビス−（３−（トリエトキシシリル）−プロピル）−ポリスルフィドが、シリカとクロロプレンゴムとの親和性を向上させる効果が大きく好ましく用いられる。
（ＣＨ３ＣＨ２Ｏ）３−Ｓｉ−Ｃ３Ｈ６−Ｓｘ−Ｃ３Ｈ６−Ｓｉ−（ＯＣＨ２ＣＨ３）３
（式中ｘは、２〜６の整数を表す）
そこで、第１の態様の好ましい態様として、前記ポリスルフィド系シランカップリング剤が、上記の式で表される化合物である態様が提供される。
【００３２】
また、ポリスルフィド系シランカップリング剤の含有量は、クロロプレンゴム１００質量部に対して１〜１０質量部であり、好ましくは２〜５質量部である。ポリスルフィド系シランカップリング剤の含有量が１０質量部を超える場合には、ゴム組成物の機械的強度が低下して好ましくない。また、１０質量部を超えても耐摩耗性がさらに向上することはない。一方、クロロプレンゴム１００質量部に対して、ポリスルフィド系シランカップリング剤の含有量が１質量部未満では、ゴム組成物の耐摩耗性が不十分となりやすく、又シリカの添加によるゴム組成物の粘度の上昇を充分抑えることができず、混合時または押出時にヤケが発生する可能性がある。
【００３３】
（５）その他の構成材料
第１の態様の耐摩耗性ゴム組成物には、本実施の態様の趣旨を妨げない範囲で上記以外の添加剤、例えば、滑剤、補強剤、加硫促進剤、加硫促進助剤、老化防止剤、受酸剤等を適宜添加することができる。但し、本実施の態様の耐摩耗性ゴム組成物は、可塑剤を含有していない場合でも充分な柔軟性を有しており、可塑剤の添加は、耐摩耗性を低下させる場合があるので、可塑剤は添加しない方が好ましい。
【００３４】
３．第１の態様の耐摩耗性ゴム組成物の製造（耐摩耗性ゴム組成物の調製）
第１の態様の耐摩耗性ゴム組成物は、前記の構成材料をロール混合機、単軸混練押出機、二軸混練押出機、加圧ニーダー、バンバリーミキサー、ロール混合機等の既知の混合機を用いて混合することにより行う。混合中に加硫反応が進行しないように、混合は、ゴム組成物の温度が１００℃を越えないようにして行い、必要に応じて水冷を行う。
【００３５】
［第２の態様］
本発明の第２の態様は、
導体線及び前記導体線を被覆する絶縁層からなる絶縁電線、及び該絶縁電線を被覆するシース層を有するゴム被覆ケーブルであって、該シース層が請求項１に記載の耐摩耗性ゴム組成物の加硫体であるゴム被覆ケーブルである。
【００３６】
第２の実施の態様においては、シース層が第１の態様の耐摩耗性ゴム組成物、即ち充分な柔軟性を有するとともに絶縁性、耐摩耗性に優れる耐摩耗性ゴム組成物を用いて形成されているため、絶縁性に優れ、取回しがしやすく高い耐摩耗性を有し、工場内の移動機器への給電や電気自動車の急速充電に好適に用いられるゴム被覆ケーブルが提供される。また、上記耐摩耗性ゴム組成物は、難燃性にも優れているため、使用時の安全が確保される。
【００３７】
１．ゴム被覆ケーブルの構成
第２の態様のゴム被覆ケーブルでは、図１に示すように、絶縁層で被覆された導体線からなる絶縁電線が１〜４本（図１の例では３本）束ねられその外周がシース層で被覆されている。各導体線を被覆する絶縁層は、それぞれの間を互いに識別するためにそれぞれ異なった色に着色されたものであってもよい。
２．導体線
導体線を構成する導体としては、導電性に優れる銅、アルミ等を挙げることができる。導体線は単線であってもよいし、複数の素線の撚り線であってもよい。
３．絶縁電線（導体線）の数
絶縁電線（導体線）の数は、１〜４本である。ＥＰゴムを絶縁層として被覆したものが一般的であるがポリ塩化ビニルを被覆したものもある。
【００３８】
４．シース層の形成
シース層は、溶融押出機など既知の押出成形機を用いて前記第１の態様の耐摩耗性ゴム組成物を導体線の束の上（介在物がある場合はその上）に押出成形し、加硫することにより形成される。加硫は、公知の方法により行うことができる。例えば、加圧水蒸気法を挙げることができ、この方法は長尺物の加硫方法として製造スピードが速く、電線・ケーブル等の加硫には多用されている。但し、加硫時に高圧が加わることからシース層、絶縁層が変形する場合がある。この問題をさけるため、バッチ式で温度がやや低く、高い圧力が加わらない缶加硫方法もある。シース層の厚みはケーブルのサイズ、用途等に応じて適宜決定される。
【実施例】
【００３９】
［１］ケーブルの作製
１．耐摩耗性ゴム組成物の調製
（１）使用した材料
（クロロプレンゴム）
メルカプタン変性クロロプレンゴム：ショウプレンＴＷ（昭和電工社製）
キサントゲン変性クロロプレンゴム：デンカクロロプレンＤＣＲ−４２（電気化学工業社製）
（カーボンブラック）
シースト３Ｈ（東海カーボン社製）
（シリカ）
アエロジル２００Ｖ（日本アエロジル社製）
（ポリスルフィド系シランカップリング剤）
カプラス−２（ダイソー社製）
カプラス−４（ダイソー社製）
（他の添加剤）
重質炭酸カルシウム：ホワイトンＰ−３０（白石カルシウム社製）
酸化防止剤：ノクラックＣＤ（大内新興化学社製）
プロセスオイル:ダイアナプロセスオイルＮＰ−２４（出光興産社製）
滑剤：ステアリン酸
酸化マグネシウム：キョーワマグ＃１５０（協和化学工業社製）
酸化亜鉛：酸化亜鉛１種（堺化学工業社製）
加硫促進剤：アクセルＴＳ（川口化学工業社製）
【００４０】
（２）材料の混合
前記材料を以下に記載する表１、２に示す配合量（単位：質量部）でそれぞれ配合し、バンバリーミキサーにより混合中に加硫が進行しないように水冷をしつつ、ゴム組成物の温度が１００℃以下になるようにして混合して耐摩耗性ゴム組成物を調製した。
【００４１】
（３）ケーブルの作製
調製した耐摩耗ゴム組成物をオープンロールで帯状に延ばし、ゴム押出機を用いてケーブルサンプルを作製した。押出しはゴム温度が１００℃を超えないように水冷しながら行った。なお、ケーブルの作製は、６００Ｖ特殊移動用２種ＥＰゴム絶縁クロロプレンシースキャブタイヤケーブル（Ｆ−２ＰＮＣＴ）と呼ばれる設計で行った（３心、公称断面積３８ｍｍ２、シース層厚み３ｍｍ）。
【００４２】
【表１】
2015113422.tif 000003
【００４３】
【表２】
2015113422.tif 000004
【００４４】
［２］ケーブルの評価
１．評価方法
（１）耐摩耗性
ＪＩＳ  Ｋ７２０４に基づき摩耗輪試験を行い、耐摩耗性を評価した。具体的には図２に示すように、ケーブル１の先端に所定の加重（５ｋｇｆの錘）２３を吊り下げ、他端を摩耗輪試験装置２の把持部２２で把持して、ケーブルの側面を摩耗輪２１に押し当て、摩耗輪２１を所定数回転（７５０回転）させ、シース層（図１のシース層１３に相当する）を摩耗させた後、ケーブル１の状態（摩耗後残存するシース層の厚さ（「摩耗厚」と言う）、介在物の露出の有無）を調べた。ケーブル１の介在物（絶縁）（図１の介在物１４に相当する）が露出していない場合（摩耗後残存するシース層の厚さが０ｍｍより大きいもの）を合格とし、露出している場合を不合格とした。
【００４５】
（２）体積固有抵抗（絶縁性）
ゴム組成物から熱プレス機を用いて、φ１００ｍｍ×ｔ２．５ｍｍのサイズの試験サンプルを作製し、ＪＩＳ  Ｋ６２７１に定める二重リング電極法を用いて電気抵抗を測定した。測定値から体積固有抵抗値を求めた。体積固有抵抗値が≧１×１０９Ω・ｍを合格とし、＜１×１０９Ω・ｍを不合格とする。
【００４６】
（３）ヤケの発生
ａ．混合時のヤケの発生
混合後のゴム組成物の外観を目視でチェックして、ヤケの発生の有無を調べた。ヤケが発生していない場合を合格とし、ヤケが発生している場合を不合格とする。
ｂ．押出時のヤケの発生
押出後のシース層の外観を目視でチェックして、ヤケの発生の有無を調べた。ヤケが発生していない場合を合格とし、ヤケが発生している場合を不合格とした。
【００４７】
２．評価結果
評価結果を表３、４に示す。
【００４８】
【表３】
2015113422.tif 000005
【００４９】
【表４】
2015113422.tif 000006
【００５０】
表３及び表４より、ゴム組成物の組成が第１の実施態様の条件、即ちクロロプレン１００質量部に対してカーボンブラックを５〜２５質量部、シリカを５〜４０質量部、ポリスルフィド系シランカップリング剤を１〜１０質量部それぞれ含有する耐摩耗性ゴム組成物を用いた実験１〜５では、耐摩耗性、体積固有抵抗、混合時のヤケ、押出時のヤケの評価結果は、いずれも合格であった。
【００５１】
一方、カーボンブラックの含有量が３質量部と５質量部未満である実験６およびポリスルフィド系シランカップリング剤の含有量が０．５質量部と１質量部未満である実験７は、摩耗により絶縁が露出し、耐摩耗性が不合格であった。また、カーボンブラックの含有量が３０質量部と２５質量部を超えている実験８では、体積固有抵抗が１×１０９Ω・ｍ未満であり、絶縁性が不十分であった。実験８、及びポリスルフィド系シランカップリング剤の含有量が１２質量部と１０質量部を超えている実験１０は、押出時にヤケが発生し、シリカの含有量が４５質量部と４０質量部を超えている実験９は混合時、押出時の両方でヤケが発生することが分かった。
【産業上の利用可能性】
【００５２】
第１の態様の耐摩耗性ゴム組成物は、粘度の上昇が抑制されているので、シース層の形成のための押出時、混合時におけるヤケを防止することができる。又、この耐摩耗性ゴム組成物をシース層の形成に用いることにより、絶縁性、柔軟性、耐摩耗性に優れるゴム被覆ケーブルの提供を可能とするものである。従って、この耐摩耗性ゴム組成物をシース層の形成に用いて得られる第２の態様の耐摩耗性ゴム組成物は、工場内での移動機器への給電線として用いられるケーブル、電気自動車の急速充電用のケーブル等として好ましく用いられる。
【符号の説明】
【００５３】
１      ケーブル
１１    素線
１２    絶縁層
１３    シース層
１４    介在物（絶縁）
１５    導体線
１６    絶縁電線
【図１】
2015113422.tif 000007
【図２】
2015113422.tif 000008